(57)【特許請求の範囲】
【請求項１】
ａ．電子供与性化合物と、ｂ．次の一般式Ｉで示される紫外線吸収能を有する電子受容性化合物と、ｃ．アルコール類、エステル類、ケトン類、エーテル類から選ばれる変色温度調整剤とからなる耐光性を向上した可逆性熱変色組成物。
一般式Ｉ
【化１】
0004567859.tif 000036
｛式中、Ｘは−ＣｎＨ２ｎ＋１、−ＯＣｍＨ２ｍ＋１のいずれかであり、ｍは２〜９の整数、ｎは３〜１０の整数、ｐは置換基Ｘの数であり１〜３の整数である。｝
【請求項２】
ａ．電子供与性化合物と、ｂ．次の一般式Ｉで示される紫外線吸収能を有する電子受容性化合物と、ｃ．アルコール類、エステル類、ケトン類、エーテル類から選ばれる変色温度調整剤と、ｄ．次の一般式ＩＩで示される電子受容性を有する耐光性付与剤とからなる耐光性を向上した可逆性熱変色組成物。
一般式Ｉ
【化２】
0004567859.tif 000037
｛式中、Ｘは−ＣｎＨ２ｎ＋１、−ＯＣｍＨ２ｍ＋１のいずれかであり、ｍは２〜９の整数、ｎは３〜１０の整数、ｐは置換基Ｘの数であり１〜３の整数である。｝
一般式ＩＩ
【化３】
0004567859.tif 000038
｛式中、ｎは５〜１７である直鎖アルキル基又は分岐アルキル基のいずれかであり、ＸはＣ１〜Ｃ４の直鎖アルキル基又は分岐アルキル基、ハロゲンのいずれかであり、ＹはＣ１〜Ｃ４の直鎖アルキル基又は分岐アルキル基、ハロゲンのいずれかであり、ｐは置換基Ｘの数であり０〜３の整数、ｍは置換基Ｙの数であり０〜３の整数である。｝
【請求項３】
ａ．電子供与性化合物と、ｂ．次の一般式Ｉで示される紫外線吸収能を有する電子受容性化合物と、ｃ．アルコール類、エステル類、ケトン類、エーテル類から選ばれる変色温度調整剤と、ｄ．次の一般式ＩＩで示される電子受容性を有する耐光性付与剤と、ｅ．光安定剤とからなる耐光性を向上した可逆性熱変色組成物。
一般式Ｉ
【化４】
0004567859.tif 000039
｛式中、Ｘは−ＣｎＨ２ｎ＋１、−ＯＣｍＨ２ｍ＋１のいずれかであり、ｍは２〜９の整数、ｎは３〜１０の整数、ｐは置換基Ｘの数であり１〜３の整数である。｝
一般式ＩＩ
【化５】
0004567859.tif 000040
｛式中、ｎは５〜１７である直鎖アルキル基又は分岐アルキル基のいずれかであり、ＸはＣ１〜Ｃ４の直鎖アルキル基又は分岐アルキル基、ハロゲンのいずれかであり、ＹはＣ１〜Ｃ４の直鎖アルキル基又は分岐アルキル基、ハロゲンのいずれかであり、ｐは置換基Ｘの数であり０〜３の整数、ｍは置換基Ｙの数であり０〜３の整数である。｝
【請求項４】
請求項１ないし３のいずれか１項に記載された、可逆性熱変色組成物をマイクロカプセルに内蔵してなる耐光性を向上した可逆性熱変色組成物。
【請求項５】
請求項１ないし４のいずれか１項に記載された、耐光性を向上した可逆性熱変色組成物を展色料に配合してなる耐光性を向上した可逆性熱変色組成物。
【請求項６】
展色料がバインダーである請求項５に記載された、耐光性を向上した可逆性熱変色組成物。
【請求項７】
請求項１ないし４のいずれか１項に記載された、可逆性熱変色組成物を合成樹脂に配合してなる成形用樹脂組成物。
【請求項８】
請求項１ないし４のいずれか１項に記載された、可逆性熱変色組成物を熱可塑性樹脂に配合し、紡糸した可逆性熱変色性糸状体。
【請求項９】
請求項１ないし６のいずれか１項に記載された、可逆性熱変色組成物で形成された層の表面に、ｆ．光安定剤および／または金属光沢顔料の層を配置した耐光性を向上した可逆性熱変色層。
【発明の詳細な説明】
【０００１】
【発明の属する技術分野】
本発明は特別の紫外線吸収能を有する電子受容性化合物を使用することにより変色感度を損なわずに耐光性、特に消色時の耐光性を向上し、優れた変色感度を有する可逆性熱変色組成物とこれを用いた製品に関する。
【０００２】
【従来の技術】
電子供与性化合物と電子受容性化合物を組み合わせた熱変色性組成物は例えば米国特許第３，５６０，２２９号明細書に示されるように公知である。この組成物は組み合わせた両化合物の種類により変色温度が定まるため、所望の温度で変色する組成物を得ることが非常に困難であった。
本発明者はこの問題を特定のアルコールやエステル、ケトンを変色温度調整剤として使用し、同一の電子供与性化合物と電子受容性化合物の組み合わせであっても変色温度を所望の温度に調整する発明を提供した（特公昭５１−４４７０６号、特公昭５１−４４７０８号、特公昭５２−７７６４号、特公平６−５９７４６号）。
さらに本発明者は、特別な電子受容性を有する耐光性付与剤と光安定剤を用いて可逆性熱変色組成物の消色時の耐光性を向上させる方法を発明した（特願平８−５３５８８号）
この発明は、同一の電子供与性化合物と電子受容性化合物の組み合わせであっても変色温度を自由に調節することができ、さらに消色時の耐光性を著しく向上する優れた効果を奏するが、光安定剤の添加量が多くなると変色感度が低下する傾向にあり、そのため実用を制限される場合もあった。
【０００３】
【発明が解決しようとする課題】
本発明は、同一の電子供与性化合物と電子受容性化合物の組み合わせであっても変色温度を自由に調節でき、消色時の耐光性を著しく向上させ、しかも優れた変色感度を示す可逆性熱変色組成物を提供する。
【０００４】
【課題を解決するための手段】
本発明は、
「１．ａ．電子供与性化合物と、ｂ．次の一般式Ｉで示される紫外線吸収能を有する電子受容性化合物と、ｃ．アルコール類、エステル類、ケトン類、エーテル類から選ばれる変色温度調整剤とからなる耐光性を向上した可逆性熱変色組成物。
一般式Ｉ
【０００５】
【化６】
0004567859.tif 000002
【０００６】
｛式中、Ｘは−ＣｎＨ２ｎ＋１、−ＯＣｍＨ２ｍ＋１のいずれかであり、ｍは２〜９の整数、ｎは３〜１０の整数、ｐは１〜３の整数である。｝
２．ａ．電子供与性化合物と、ｂ．次の一般式Ｉで示される紫外線吸収能を有する電子受容性化合物と、ｃ．アルコール類、エステル類、ケトン類、エーテル類から選ばれる変色温度調整剤と、ｄ．次の一般式ＩＩで示される電子受容性を有する耐光性付与剤とからなる耐光性を向上した可逆性熱変色組成物。
一般式Ｉ
【０００７】
【化７】
0004567859.tif 000003
【０００８】
｛式中、Ｘは−ＣｎＨ２ｎ＋１、−ＯＣｍＨ２ｍ＋１のいずれかであり、ｍは２〜９の整数、ｎは３〜１０の整数、ｐは１〜３の整数である。｝
一般式ＩＩ
【０００９】
【化８】
0004567859.tif 000004
【００１０】
｛式中、ｎは５〜１７（直鎖アルキル基又は分岐アルキル基）、ＸはＣ１〜Ｃ４（直鎖アルキル基又は分岐アルキル基）、ハロゲンのいずれかであり、ＹはＣ１〜Ｃ４（直鎖アルキル基又は分岐アルキル基）、ハロゲンのいずれかであり、ｐは０〜３、ｍは０〜３である。｝
３．ａ．電子供与性化合物と、ｂ．次の一般式Ｉで示される紫外線吸収能を有する電子受容性化合物と、ｃ．アルコール類、エステル類、ケトン類、エーテル類から選ばれる変色温度調整剤と、ｄ．次の一般式ＩＩで示される電子受容性を有する耐光性付与剤と、ｅ．光安定剤とからなる耐光性を向上した可逆性熱変色組成物。
一般式Ｉ
【００１１】
【化９】
0004567859.tif 000005
【００１２】
｛式中、Ｘは−ＣｎＨ２ｎ＋１、−ＯＣｍＨ２ｍ＋１のいずれかであり、ｍは２〜９の整数、ｎは３〜１０の整数、ｐは１〜３の整数である。｝
一般式ＩＩ
【００１３】
【化１０】
0004567859.tif 000006
【００１４】
｛式中、ｎは５〜１７（直鎖アルキル基又は分岐アルキル基）、ＸはＣ１〜Ｃ４（直鎖アルキル基又は分岐アルキル基）、ハロゲンのいずれかであり、ＹはＣ１〜Ｃ４（直鎖アルキル基又は分岐アルキル基）、ハロゲンのいずれかであり、ｐは０〜３、ｍは０〜３である。｝
４．１項ないし３項のいずれか１項に記載された、可逆性熱変色組成物をマイクロカプセルに内蔵してなる耐光性を向上した可逆性熱変色組成物。
５．１項ないし４項のいずれか１項に記載された、耐光性を向上した可逆性熱変色組成物を展色料に配合してなる耐光性を向上した可逆性熱変色組成物。
６．展色料がバインダーである５項に記載された、耐光性を向上した可逆性熱変色組成物。
７．１項ないし４項のいずれか１項に記載された、可逆性熱変色組成物を合成樹脂に配合してなる成形用樹脂組成物。
８．１項ないし４項のいずれか１項に記載された、可逆性熱変色組成物を熱可塑性樹脂に配合し、紡糸した可逆性熱変色性糸状体。
９．１項ないし６項のいずれか１項に記載された、可逆性熱変色組成物で形成された層の表面に、ｆ．光安定剤および／または金属光沢顔料の層を配置した耐光性を向上した可逆性熱変色層。」
に関する。
【００１５】
【発明の実施の形態】
本発明は、ａ．電子供与性化合物とｂ．紫外線吸収能を有する電子受容性化合物とｃ．変色温度調整剤とからなる、消色時の耐光性を向上した可逆性熱変色組成物であって、紫外線吸収能を有する電子受容性化合物を用いるところに特徴があり、変色感度を損なわずに消色状態における耐光性を著しく向上したものである。
電子供与性化合物の代表としてロイコ染料があるが、ロイコ染料は耐光性が弱いのでこれを用いた組成物は光により老化し変色性が劣化する。
電子供与性化合物は電子を供与した状態つまりロイコ染料で説明すると発色状態になると可視光線、間接光によっても大きな影響を受け耐光性が低下し変色性が劣化する。
一方消色状態はイオン化されてなく、無色の分子状態であるので、紫外線による影響が大きく変色性が著しく劣化する。熱変色組成物は発色、消色により表示を行うので消色時の耐光性も重要である。
【００１６】
熱変色組成物の発色状態と消色状態について説明する。
熱変色組成物の電子供与性化合物、電子受容性化合物、変色温度調整剤は実際に取扱う状態ではイオン化合物ではなく、全て分子状化合物である。これ等の成分が均一に混合された可逆性熱変色組成物において、変色温度以下になると電子供与性化合物と電子受容性化合物がイオン化して結合し発色状態となる。
また変色過渡期においては電子供与性化合物と電子受容性化合物はイオン化状態と分子状態の中間状態となり、ある程度イオン化された状態で弱いイオン的結合をしていると考えられる。少しでもイオン化された状態となれば発色が生ずるので発色状態の耐光性の問題が発生する。したがって、耐光性に関しては遷移状態は発色状態とみなされる。
逆に変色温度以上になると電子供与性化合物と電子受容性化合物のイオン的結合が消滅して、分子状化合物になり消色する。
したがって、電子供与性化合物と電子受容性化合物が分子状化合物である消色時の可逆性熱変色組成物に対し、光安定剤を添加して紫外線をカットすることは消色状態の耐光性向上手段として非常に有効な方法であるが、光安定剤の添加量が増加すると変色感度が低下して鋭敏な変色を示し難しくなるため、用途によっては実用に難しい場合もある。
【００１７】
本発明で使用する一般式Ｉで示される紫外線吸収能を有する電子受容性化合物はそれ自体電子受容性を有している。
一般式Ｉ
【００１８】
【化１１】
0004567859.tif 000007
【００１９】
｛式中、Ｘは−ＣｎＨ２ｎ＋１、−ＯＣｍＨ２ｍ＋１のいずれかであり、ｍは２〜９の整数、ｎは３〜１０の整数、ｐは１〜３の整数である。｝
【００２０】
この紫外線吸収能を有する電子受容性化合物は、電子供与性化合物と電子を供受する作用に加えて、消色状態における耐光性に最も影響を与える紫外線を吸収して励起状態となり、該励起状態から安定的に無輻射失活でエネルギーを放出して基底状態に戻る紫外線の吸収とエネルギー放出を繰り返すと共に、紫外線吸収基の電子吸引性によって酸性度が高いため電子の供受反応に優れる作用を有し、従来の光安定剤を添加する方法ではなし得なかった消色状態における耐光性の向上と優れた変色感度を共に示す可逆性熱変色組成物が得られるという特別な効果を奏する。
なお、一般式Ｉの紫外線吸収能を有する電子受容性化合物は、式中のｎが３〜１０の整数であり、ｍが２〜９の整数である。ｎが１０を越えたり、或いは、ｍが９を越える整数の化合物は、ｃ．成分に対する溶解性が大き過ぎるため変色感度が低下し易く、よって、消色状態における耐光性の向上と優れた変色感度を共に示す可逆性熱変色組成物を得られ難い。
【００２１】
電子受容性化合物としてｂ．の紫外線吸収能を有する電子受容性化合物のみを使用することができるが、他の電子受容性化合物を併用することもできる。
他の電子受容性化合物を併用する場合、全電子受容性化合物の中、５重量％以上、好ましくは１０重量％以上は紫外線吸収能を有する電子受容性化合物でなければならない。
５重量％以下では、紫外線吸収能を有する電子受容性化合物の奏する特別の効果が奏されない。
併用することのできる他の電子受容性化合物としては、電子受容性を有する耐光性付与剤が好ましい。
【００２２】
本発明で使用する一般式ＩＩで示される電子受容性を有する
ｄ．耐光性付与剤は、
一般式ＩＩ
【００２３】
【化１２】
0004567859.tif 000008
【００２４】
｛式中、ｎは５〜１７（直鎖アルキル基又は分岐アルキル基）、ＸはＣ１〜Ｃ４（直鎖アルキル基又は分岐アルキル基）、ハロゲンのいずれかであり、ＹはＣ１〜Ｃ４（直鎖アルキル基又は分岐アルキル基）、ハロゲンのいずれかであり、ｐは０〜３、ｍは０〜３である。｝
で示されるアルキル基に水酸基を有するフェニル環が２つついたビスフェノール化合物或いはビス（ヒドロキシフェニル）化合物である。前記化合物のアルキル基は炭素数５〜１７であり、炭素数が５未満であると、アルキル基が短いので脂肪族雰囲気が強いｃ．変色温度調整剤への溶解性が不足し、変色温度以下の固体雰囲気下で、十分な安定化構造が得られない。また炭素数１７を越えると、アルキル基が長過ぎるので脂肪族雰囲気が強いｃ．変色温度調整剤への溶解性が大き過ぎ、実用面を考えた場合、呈色力が弱くなるとともに、変色感度が悪化するため、実用的ではない。
【００２５】
アルキル基が直鎖アルキル基であることが最も好ましく、分岐を有する場合は分岐の短いものが好ましい。
フェニル環には直鎖または分岐アルキル基やハロゲンの置換基がつく場合があるがフェニル環が付いているアルキル基が前記のものであれば耐光性はほぼ同様に奏される。
【００２６】
この他、ｂ．紫外線吸収能を有する電子受容性化合物と併用することができる他の電子受容性化合物としては、活性プロトンを有する化合物、偽酸性化合物群〔酸ではないが、組成物中で酸として作用して成分ａ．を発色させる化合物群〕、電子空孔を有する化合物群などがある。
フェノール性水酸基を有する化合物が最も有効な熱変色特性を発現させることができるが、芳香族カルボン酸及び炭素数２〜５の脂肪酸カルボン酸、カルボン酸金属塩、酸性リン酸エステル及びそれらの金属塩、１、２、３−トリアゾール及びその誘導体、チオ尿素及びその誘導体、尿素及びその誘導体、グアニジン及びその誘導体、芳香族及び脂肪族カルボン酸無水物、ホウ酸エステル類、ハロゲン化アルコール類、オキサゾール類、チアゾール類、イミダゾール類、ピラゾール類、ピロール類、芳香族スルホンアミド類、芳香族スルホンイミド類から選ばれる化合物であってもよい。
【００２７】
本発明のａ．電子供与性化合物と、ｂ．紫外線吸収能を有する電子受容性化合物と、ｃ．変色温度調整剤とからなる可逆性熱変色組成物は、ｂ．紫外線吸収能を有する電子受容性化合物が消色状態における耐光性に最も影響を与える紫外線を吸収し、無輻射失活でエネルギーを放出するため、従来の可逆性熱変色組成物よりも消色状態における耐光性に優れるが、更にｄ．耐光性付与剤を共存させると、消色状態においてｃ．変色温度調整剤中でａ．電子供与性化合物は溶解状態にありながら、ｂ．紫外線吸収能を有する電子受容性化合物及びｄ．耐光性付与剤と弱い相互作用を有して安定化し、光によって引き起こされる光酸化や光分解を抑制して更に消色状態の耐光性向上が可能になる。
【００２８】
また、ｄ．耐光性付与剤による発色状態の耐光性については、ａ．電子供与性化合物と長鎖アルキル基を有するｄ．耐光性付与剤のイオン化状態が安定して強い相互作用を示すため、脂肪族雰囲気の強いｃ．変色温度調整剤中で発色状態の耐光性も向上させることができる。
更に、前記ａ．、ｂ．、ｃ．、ｄ．成分からなる可逆性熱変色組成物中にｅ．光安定剤を共存させると、安定化効果が増幅されるため消色状態における耐光性をいっそう向上させることができる。
【００２９】
本発明は、また本発明の熱変色性組成物で形成された層の表面にｆ．光安定剤や金属光沢顔料の層を設けることにより消色時の耐光性を著しく向上した可逆性熱変色層にも関する。この熱変色層は変色感度も非常に優れていた。また発色状態においても光安定剤層や金属光沢顔料層が紫外線や可視光線を遮断するので耐光性は向上する。
【００３０】
本発明の可逆性熱変色組成物は、ａ．電子供与性化合物と、ｂ．紫外線吸収能を有する電子受容性化合物と、ｃ．変色温度調整剤とからなるが、前述のようにｄ．電子受容性を有する耐光性付与剤とｅ．光安定剤を単独または併用することもでき、また他の電子受容性化合物を併用することもできる。
そして、ｂ．紫外線吸収能を有する電子受容性化合物を用いると、変色感度が向上する。その学問的解明は必ずしも十分ではないが、反復再現性のある結果から、本発明者は、特殊なｂ．紫外線吸収能を有する電子受容性化合物の電子吸引基により酸性度が高くなるため変色感度が向上すると考えている。
次に本発明で使用される化合物を例示する。
ａ．成分の電子供与性化合物としては、表１と表２に示されるものが好ましく使用される。
【００３１】
【表１】
0004567859.tif 000009
【００３２】
【表２】
0004567859.tif 000010
【００３３】
ｂ．成分の紫外線吸収能を有する電子受容性化合物としては、表３に示されるものが好ましく使用される。
【００３４】
【表３】
0004567859.tif 000011
【００３５】
ｃ．成分の変色温度調整剤としては、表４〜表１０に示されるものが好ましく使用される。
【００３６】
【表４】
0004567859.tif 000012
【００３７】
【表５】
0004567859.tif 000013
【００３８】
【表６】
0004567859.tif 000014
【００３９】
【表７】
0004567859.tif 000015
【００４０】
【表８】
0004567859.tif 000016
【００４１】
【表９】
0004567859.tif 000017
【００４２】
【表１０】
0004567859.tif 000018
【００４３】
ｄ．成分の電子受容性を有する耐光性付与剤としては、表１１〜表１２に示されるものが好適に使用される。
【００４４】
【表１１】
0004567859.tif 000019
【００４５】
【表１２】
0004567859.tif 000020
【００４６】
ｅ．成分の光安定剤としては、表１３〜表１６に示すものが好ましく使用される。
【００４７】
【表１３】
0004567859.tif 000021
【００４８】
【表１４】
0004567859.tif 000022
【００４９】
【表１５】
0004567859.tif 000023
【００５０】
【表１６】
0004567859.tif 000024
【００５１】
本発明で使用するｆ．光安定剤および／または金属光沢顔料層に使用する金属光沢顔料は、金属光沢顔料、透明二酸化チタン、透明酸化鉄、透明酸化セシウム、透明酸化亜鉛等の顔料類である。
金属光沢顔料は、天然雲母の表面を酸化チタンで被覆した粒度が、５〜１００μｍの金属光沢顔料または、偏平状ガラス片の表面を酸化チタンで被覆した金属光沢顔料であり、さらに具体的には、天然雲母の表面を４１〜４４重量％の酸化チタンで被覆した粒度が５〜６０μｍの金属光沢顔料、天然雲母の表面を１６〜３９重量％酸化チタンで被覆した粒度が５〜１００μｍの銀色金属光沢顔料、天然雲母の表面を４５〜５８重量％酸化チタンで被覆し、その上に４〜１０重量％の酸化鉄で被覆したメタリック色金属光沢顔料、天然雲母の表面を４５〜５８重量％の酸化チタンで被覆し、その上に０．５〜１０重量％の非熱変色性有色染顔料を被覆したメタリック色金属光沢顔料、偏平状ガラス片の表面を酸化チタンで被覆した平均の厚みが１〜１０μｍ、平均の粒度が５〜５００μｍの金属光沢顔料等である。
【００５２】
これ等の主として紫外線を遮断する物質は、組成物中にａ．成分１重量部に対し０．１〜４０重量部を混合して使用することができるが、この他これ等の物質を０．１〜４０重量％含む層を熱変色層に積層してもよく、併用してもよい。
【００５３】
【実施例】
次に実施例と比較例をあげて本発明を具体的に説明する。まず本発明の可逆性熱変色組成物１ないし１３の組成及びそれを内包したマイクロカプセル顔料の製造方法を示す。
【００５４】
実施例１
可逆性熱変色組成物１及びそれを内包したマイクロカプセル顔料の製造
１，２−ベンツ−６−（Ｎ−エチル−Ｎ−イソブチルアミノ）フルオラン１．５重量部、２，４−ジヒドロキシ−４′−ｎ−プロピルベンゾフェノン６．０重量部、パルミチン酸−ｎ−ノニル５０．０重量部を混合して１２０℃にて加温溶解して均質相溶体として得た可逆性熱変色組成物１に、更に壁膜材料として芳香族イソシアネートプレポリマー３０重量部、酢酸エチル３０重量部を加えて７０℃で均一に溶解した混合溶液を調製し、５％ゼラチン水溶液１００重量部中で微小滴になるように撹拌して乳化した。更に１時間撹拌を続けた後、液温を８０℃に保って５時間撹拌を続け、マイクロカプセル原液を得た。前記原液を遠心分離処理することにより、マイクロカプセルに内包した３２℃以上で完全に無色、１５℃以下で完全にピンクに着色する可逆性熱変色組成物１を内包したマイクロカプセル顔料を得た。
【００５５】
実施例２ないし８
可逆性熱変色組成物２〜８及びそれを内包したマイクロカプセル顔料の製造
ａ．、ｂ．、ｃ．成分の組み合わせを変えて他は可逆性熱変色組成物１と同様の製造方法により実施例２ないし８の可逆性熱変色組成物とこの組成物を内包したマイクロカプセル顔料を得た。
これ等の可逆性熱変色組成物の組成と色変化及び変色温度を表１７に示す。なお、表中の括弧内の数字は重量部を示す。
【００５６】
【表１７】
0004567859.tif 000025
【００５７】
実施例９ないし１１
可逆性熱変色組成物９〜１１及びそれを内包したマイクロカプセル顔料の製造
可逆性熱変色組成物１と同様のａ．、ｂ．、ｃ．成分に、更にｄ．成分を添加して同様の製造方法により可逆性熱変色組成物９〜１１及びそれを内包したマイクロカプセル顔料を得た。
これ等の可逆性熱変色組成物の組成を表１８に示す。
なお、ａ．、ｂ．、ｃ．成分については可逆性熱変色組成物１と同様のため、各成分の重量部のみを記す。
【００５８】
【表１８】
0004567859.tif 000026
【００５９】
実施例１２〜１３
可逆性熱変色組成物１２、１３及びそれを内包したマイクロカプセル顔料の製造
可逆性熱変色組成物１と同様のａ．、ｂ．、ｃ．成分に、更にｄ．成分とｅ．成分を添加して同様の製造方法により可逆性熱変色組成物１２、１３及びそれを内包したマイクロカプセル顔料を得た。
これ等の可逆性熱変色組成物の組成を表１９に示す。
なお、ａ．、ｂ．、ｃ．成分については可逆性熱変色組成物１と同様のため、各成分の重量部のみを記す。
【００６０】
【表１９】
0004567859.tif 000027
【００６１】
性能試験
前記実施例１〜１３の可逆性熱変色組成物の効果を説明するため、この組成物を内包したマイクロカプセル顔料を用いて合成紙上に可逆性熱変色層を形成した耐光性試験試料１ないし１３使用して性能試験を示す。
耐光性試験試料１の作製
実施例１の可逆性熱変色組成物１を内包したマイクロカプセル顔料４３．０重量部を、エチレン−酢酸ビニル共重合体樹脂エマルジョン５０．０重量部、消泡剤３．０重量部、増粘剤（アルギン酸ナトリウム）１．０重量部、レベリング剤３．０重量部、防腐剤１．０重量部からなるビヒクル中に均一に撹拌混合して可逆性熱変色スクリーンインキを得た。
白色合成紙上に、前記可逆性熱変色スクリーンインキを用いてスクリーン印刷により可逆性熱変色層を設けた可逆性熱変色印刷物を耐光性試験試料１とした。
【００６２】
耐光性試験試料２〜１３の作製
実施例２〜１３の可逆性熱変色組成物２〜１３を内包したマイクロカプセル顔料をそれぞれ用いて、耐光性試験試料１と同様の方法により耐光性試験試料２〜１３を作製した。
更に、可逆性熱変色組成物１、１０、１２を内包したマイクロカプセル顔料をそれぞれ用いて合成紙上に形成した可逆性熱変色層上に、ｆ．光安定剤および／または金属光沢顔料の層を設けた耐光性試験試料１４ないし１８の作製について示す。
【００６３】
耐光性試験試料１４の作製
ａ．、ｂ．、ｃ．成分からなる実施例１の可逆性熱変色組成物１を内包したマイクロカプセル顔料４３．０重量部を、エチレン−酢酸ビニル共重合体樹脂エマルジョン５０．０重量部、消泡剤３．０重量部、増粘剤（アルギン酸ナトリウム）１．０重量部、レベリング剤３．０重量部、防腐剤１．０重量部からなるビヒクル中に均一に撹拌混合して可逆性熱変色スクリーンインキを得た。
白色合成紙上に、前記可逆性熱変色スクリーンインキを用いてスクリーン印刷により可逆性熱変色層を設け、更にその上層に光安定剤として２−（３，５−ジ−ｔ−アルミ−２−ヒドロキシフェニル）ベンゾトリアゾール５．０重量部を、アクリル樹脂溶液（固形分５０％、キシレン５０％）５０重量部、シクロヘキサノン４５重量部、レベリング剤３．０重量部、消泡剤１．０重量部、粘度調整剤１．０重量部からなるビヒクル中に均一に撹拌混合したスクリーンインキを印刷してｆ．光安定剤の層を設けて耐光性試験試料１４とした。
【００６４】
耐光性試験試料１５の作製
ａ．、ｂ．、ｃ．、ｄ．成分からなる実施例１０の可逆性熱変色組成物１０を内包したマイクロカプセル顔料４３重量部を、エチレン−酢酸ビニル共重合体樹脂エマルジョン５０．０重量部、消泡剤３．０重量部、増粘剤（アルギン酸ナトリウム）１．０重量部、レベリング剤３．０重量部、防腐剤１．０重量部からなるビヒクル中に均一に撹拌混合して可逆性熱変色スクリーンインキを得た。
白色合成紙上に、前記可逆性熱変色スクリーンインキを用いてスクリーン印刷により可逆性熱変色層を設け、更にその上層に光安定剤として２−（３，５−ジ−ｔ−アルミ−２−ヒドロキシフェニル）ベンゾトリアゾール５．０重量部を、アクリル樹脂溶液（固形分５０％、キシレン５０％）５０重量部、シクロヘキサノン４５重量部、レベリング剤３．０重量部、消泡剤１．０重量部、粘度調整剤１．０重量部からなるビヒクル中に均一に撹拌したスクリーンインキを印刷してｆ．光安定剤の層を設けて耐光性試験試料１５とした。
【００６５】
耐光性試験試料１６の作製
ａ．、ｂ．、ｃ．、ｄ．、ｅ．成分からなる実施例１２の可逆性熱変色組成物１２を内包したマイクロカプセル顔料４３重量部を、エチレン−酢酸ビニル共重合体樹脂エマルジョン５０．０重量部、消泡剤３．０重量部、増粘剤（アルギン酸ナトリウム）１．０重量部、レベリング剤３．０重量部、防腐剤１．０重量部からなるビヒクル中に均一に撹拌混合して可逆性熱変色スクリーンインキを得た。
白色合成紙上に、前記可逆性熱変色スクリーンインキを用いてスクリーン印刷により可逆性熱変色層を設け、更にその上層に光安定剤として２−（３，５−ジ−ｔ−アミル−２−ヒドロキシフェニル）ベンゾトリアゾール５．０重量部を、アクリル樹脂溶液（固形分５０％、キシレン５０％）５０重量部、シクロヘキサノン４５重量部、レベリング剤３．０重量部、消泡剤１．０重量部、粘度調整剤１．０重量部からなるビヒクル中に均一に撹拌したスクリーンインキを印刷してｆ．光安定剤の層を設けて耐光性試験試料１６とした。
【００６６】
耐光性試験試料１７の作製
ａ．、ｂ．、ｃ．、ｄ．、ｅ．成分からなる実施例１２の可逆性熱変色組成物１２を内包したマイクロカプセル顔料４３重量部を、エチレン−酢酸ビニル共重合体樹脂エマルジョン５０．０重量部、消泡剤３．０重量部、増粘剤（アルギン酸ナトリウム）１．０重量部、レベリング剤３．０重量部、防腐剤１．０重量部からなるビヒクル中に均一に撹拌混合して可逆性熱変色スクリーンインキを得た。
白色合成紙上に、前記可逆性熱変色スクリーンインキを用いてスクリーン印刷により可逆性熱変色層を設け、更にその上層に金属光沢顔料（商品名イリオジン２１９、メルクジャパン製）１．５重量部、シクロヘキサノン４５重量部、レベリング剤３．０重量部、消泡剤１．０重量部、粘度調整剤１．０重量部からなるビヒクル中に均一に撹拌したスクリーンインキを印刷してｆ．金属光沢顔料の層を設けて耐光性試験試料１７とした。
【００６７】
耐光性試験試料１８の作製
ａ．、ｂ．、ｃ．、ｄ．、ｅ．成分からなる実施例１２の可逆性熱変色組成物１２を内包したマイクロカプセル顔料４３．０重量部を、エチレン−酢酸ビニル共重合体５０．０重量部、消泡剤３．０重量部、増粘剤（アルギン酸ナトリウム）１．０重量部、レベリング剤３．０重量部、防腐剤１．０重量部からなるビヒクル中に均一に撹拌混合して可逆性熱変色スクリーンインキを得た。
白色合成紙上に、前記可逆性熱変色スクリーンインキを用いてスクリーン印刷により可逆性熱変色層を設け、更にその上層に金属光沢顔料（商品名：イリオジン２１９、メルクジャパン製）１．５重量部、光安定剤として２−（３，５−ジ−ｔ−アミル−２−ヒドロキシフェニル）ベンゾトリアゾール５．０重量部を、アクリル樹脂溶液（固形分５０％、キシレン５０％）５０重量部、シクロヘキサノン４５重量部、レベリング剤３．０重量部、消泡剤１．０重量部、粘度調整剤１．０重量部からなるビヒクル中に均一に撹拌したスクリーンインキを印刷してｆ．光安定剤及び金属光沢顔料の層を設けて耐光性試験試料１８とした。
【００６８】
比較例１ないし５
以下に比較例１ないし５で用いる比較例１〜５の可逆性熱変色組成物１４ないし１８の組成物及びそれを内包したマイクロカプセル顔料の製造方法を示す。
比較例１の可逆性熱変色組成物１４及びそれを内包したマイクロカプセル顔料の製造
１，２−ベンツ−６−（Ｎ−エチル−Ｎ−イソブチルアミノ）フルオラン１．５重量部、２，２−ビス（４−ヒドロキシフェニル）プロパン６．０重量部、パルミチン酸−ｎ−ノニル５０．０重量部を、１２０℃にて加温溶解して均質相溶体とした可逆性熱変色組成物１４に、更に壁膜材料として芳香族イソシアネートプレポリマー３０重量部、酢酸エチル３０重量部を加えて７０℃で均一に溶解した混合溶液を調製し、５％ゼラチン水溶液１００重量部中で微小滴になるように撹拌して乳化した。更に１時間撹拌を続けた後、液温を８０℃に保って５時間撹拌を続け、マイクロカプセル原液を得た。前記原液を遠心分離処理することにより、マイクロカプセルに内包した３２℃以上で完全に無色、１５℃以下で完全にピンクに着色する比較例１の可逆性熱変色組成物１４を内包したマイクロカプセル顔料を得た。
【００６９】
比較例２〜５の可逆性熱変色組成物１５〜１８及びそれを内包したマイクロカプセル顔料の製造
各成分を変えて他は可逆性熱変色組成物１４と同様の製造方法により比較例２、３の可逆性熱変色組成物１５、１６及びそれを内包したマイクロカプセル顔料を得た。
比較例１の可逆性熱変色組成物１４と同様の各成分に、更にｅ．成分を添加して他は同様の製造方法により比較例４、５の可逆性熱変色組成物１７、１８及びそれを内包したマイクロカプセル顔料を得た。
これ等比較例１〜５の可逆性熱変色組成物１４〜１８の組成を表２０に示す。
なお、表中の構成要素における「Ｂ」は従来の電子受容性化合物を示す。
【００７０】
【表２０】
0004567859.tif 000028
【００７１】
前記比較例の可逆性熱変色組成物１４ないし１８を内包したマイクロカプセル顔料を用いて合成紙上に可逆性熱変色層を形成した比較例の耐光性試験試料１９ないし２３の作製について示す。
比較例の耐光性試験試料１９の作製
比較例１の可逆性熱変色組成物１７を内包したマイクロカプセル顔料４３重量部を、エチレン−酢酸ビニル共重合体樹脂エマルジョン５０．０重量部、消泡剤３．０重量部、増粘剤（アルギン酸ナトリウム）１．０重量部、レベリング剤３．０重量部、防腐剤１．０重量部からなるビヒクル中に均一に撹拌混合して可逆性熱変色スクリーンインキを得た。
白色合成紙上に、前記可逆性熱変色スクリーンインキを用いてスクリーン印刷により可逆性熱変色層を設けた可逆熱変色性印物を耐光性試験試料１９とした。
【００７２】
比較例の耐光性試験試料２０〜２３の作製
比較例２〜５の可逆性熱変色組成物１５〜１８を内包したマイクロカプセル顔料をそれぞれ用いて耐光性試験試料１９と同様の方法により耐光性試験試料２０〜２３を作製した。
【００７３】
消色状態における耐光堅牢度の試験方法
本発明の可逆性熱変色組成物を用いた試験試料１〜２１及び比較例の可逆性熱変色組成物を用いた試験試料１９〜２３の消色状態の耐光堅牢度について、キセノンアーク灯光試験機（ドイツ国ヘレウス社製、ＳＵＮＴＥＳＴ  ＣＰＳ）を使用して試験を行った。
【００７４】
耐光堅牢度試験は、キセノンアーク灯の照射強度を７００００Ｌｕｘに調製し、光源と試験試料の距離を２１ｃｍに設定して行った。
試験試料１〜１３、及び、試験試料１９〜２３のキセノンアーク灯の照射時間は５時間、１０時間、１５時間、２０時間照射した４ポイントで測定した。
試験試料１４〜１８のキセノンアーク灯の照射時間は１０時間、２０時間、３０時間、４０時間照射した４ポイントで測定した。
【００７５】
耐光堅牢度試験結果について
表２１に本発明のａ．、ｂ．、ｃ．成分からなる実施例１ないし８の可逆性熱変色組成物を用いた試験試料１ないし８の消色状態における耐光堅牢度試験結果を示す。
なお、表中の組成物とは試験試料に適用した可逆性熱変色組成物を示し、構成要素とは、該組成物中に含まれる各成分（ａ．〜ｅ．）と、熱変色層上に設けた光安定剤及び／または金属光沢顔料の層（ｆ．）を示す。
【００７６】
【表２１】
0004567859.tif 000029
【００７７】
表２２に本発明のａ．、ｂ．、ｃ．、ｄ．成分からなる実施例９ないし１１の可逆性熱変色組成物を用いた試験試料９ないし１１の消色状態における耐光堅牢度試験結果を示す。
【００７８】
【表２２】
0004567859.tif 000030
【００７９】
表２３に本発明のａ．、ｂ．、ｃ．、ｄ．、ｅ．成分からなる実施例１２、１３の可逆性熱変色組成物を用いた試験試料１２、１３の消色状態における耐光堅牢度試験結果を示す。
【００８０】
【表２３】
0004567859.tif 000031
【００８１】
表２４に本発明の実施例１、１０、１２の可逆性熱変色組成物により形成した可逆性熱変色層上に、ｆ．光安定剤及び／または金属光沢顔料の層を設けた試験試料１４ないし１８の消色状態における耐光堅牢度試験結果を示す。
【００８２】
【表２４】
0004567859.tif 000032
【００８３】
表２５に比較例１ないし５の可逆性熱変色組成物１４ないし１８を用いた試験試料１９ないし２３の消色状態における耐光堅牢度試験結果を示す。
【００８４】
【表２５】
0004567859.tif 000033
【００８５】
前記消色状態における耐光堅牢度試験結果にみられるように、本発明のａ．、ｂ．、ｃ．成分からなる可逆性熱変色組成物１〜１３は、従来のａ．、Ｂ．、ｃ．成分からなる可逆性熱変色組成物１４〜１８よりも消色状態における耐光性に著しく優れる。
また、ａ．、ｂ．、ｃ．成分からなる値か可逆性熱変色組成物にｄ．成分を添加すると、ｃ．変色温度調整剤中でａ．電子供与性化合物は溶解状態にありながら、ｂ．紫外線吸収能を有する電子受容性化合物及びｄ．耐光性付与剤と弱い相互作用を有するため、更に消色状態の耐光性向上が可能となる。また、ｅ．成分を添加することによって、より耐光性は向上する。
更に、前記可逆性熱変色組成物によって形成した層の表面に、光安定剤や金属光沢顔料の層を設けると、消色状態における耐光性は一層向上する。
【００８６】
変色感度試験
本発明のａ．、ｂ．、ｃ．成分からなる実施例１の可逆性熱変色組成物を用いた試験試料１と、従来の可逆性熱変色組成物に多量のｅ．成分を添加してなる比較例５の可逆性熱変色組成物１８を用いた試験試料２３の未照射状態の各試験試料について、以下の方法で加熱、冷却して変色挙動をグラフの上にプロットして変色感度について調べた。
各試験試料を色差計〔ＴＣ−３６００型色差計、株式会社東京電色製〕の所定箇所に貼りつけ、その部分を温度幅５０℃の範囲内で１０℃／ｍｉｎの速度で印刷物を加熱、冷却した。
【００８７】
各温度において色差計に表示された明度値をグラフ上にプロットして色濃度−温度曲線を作成し、Ｔ１：完全発色温度、Ｔ２：発色開始温度、Ｔ３：消色開始温度、Ｔ４：完全消色温度の各値を得た。
図１は実施例１の試験試料１の色濃度−温度曲線であり、Ｔ１：１５℃、Ｔ２：１８℃、Ｔ３：２８℃、Ｔ４：３２℃であった。
図２は比較例５の試験試料２３の色濃度−温度曲線であり、Ｔ１：１２℃、Ｔ２：１８℃、Ｔ３：２２℃、Ｔ４：３２℃であった。
なお、Ｔ２とＴ１の温度幅（Ｔ２−Ｔ１）、Ｔ４とＴ３の温度幅（Ｔ４−Ｔ３）が狭いほど鋭敏に変色して変色感度に優れる。
試験試料１のＴ２−Ｔ１は３℃、Ｔ４−Ｔ３は４℃であり、一方、試験試料２３のＴ２−Ｔ１は６℃、Ｔ４−Ｔ３は１０℃であり、本発明の可逆性熱変色組成物は鋭敏な変色感度を有していることがわかる。
【００８８】
前述した本発明の可逆性熱変色組成物と、従来の可逆性熱変色組成物の消色状態における耐光性試験及び変色感度試験の他に、本発明の可逆性熱変色組成物の発色状態における耐光堅牢度についても試験を行った。
試験試料は、ａ．、ｂ．、ｃ．成分からなる実施例１の可逆性熱変色組成物を用いた試験試料１と、ａ．、ｂ．、ｃ．、ｄ．成分からなる実施例９ないし１１の可逆性熱変色組成物を用いた試験試料９ないし１１と、ａ．、ｂ．、ｃ．、ｄ．、ｅ．成分からなる可逆性熱変色組成物を用いた実施例１２の試験試料１２と、ａ．、ｂ．、ｃ．、ｄ．、ｅ．成分からなる実施例１２の可逆性熱変色組成物により形成した可逆性熱変色層上に、ｆ．光安定剤及び／または金属光沢顔料の層を設けた試験試料１７、１８を用いた。
試験試料１、９ないし１２のキセノンアーク灯の照射時間は５時間、１０時間、１５時間、２０時間照射した４ポイントで測定した。
試験試料１７、１８のキセノンアーク灯の照射時間は１０時間、２０時間、３０時間、４０時間照射した４ポイントで測定した。
【００８９】
表２６には試験試料１、９ないし１２の発色状態における耐光堅牢度試験結果を示す。
【００９０】
【表２６】
0004567859.tif 000034
【００９１】
表２７に試験試料１７、１８の発色状態における耐光堅牢度試験結果を示す。
【００９２】
【表２７】
0004567859.tif 000035
【００９３】
前記耐光堅牢度試験結果の着色濃度保持率について説明する。
一定時間照射した各試験片と未照射状態の試験片を、色差計〔ＴＣ−３６００型色差計、株式会社東京電色製〕を用いて、試料の着色状態での濃度刺激値（Ｘ値）を測定する。
着色濃度保持率は次の計算式から算出した。
着色濃度保持率（％）＝〔１００−照射後の刺激値（Ｘ）〕／〔１００−照射前の刺激値（Ｘ）〕×１００
発色状態の耐光堅牢度は表中の着色濃度保持率に示されるように、ｄ．成分を添加した可逆性熱変色組成物はａ．、ｂ．、ｃ．成分からなる可逆性熱変色組成物よりも着色状態の耐光性に優れる。また、ｆ．光安定剤及び／または金属光沢顔料の層を設けると更に着色状態の耐光性に優れる。
前記発色状態における耐光堅牢度試験結果にみられるように、本発明のａ．、ｂ．、ｃ．成分からなる可逆性熱変色組成物にｄ．成分を添加すると発色時の耐光性を向上させることができる。
【００９４】
以下に本発明の可逆性熱変色組成物を内包したマイクロカプセル顔料を用いたインキ、繊維処理剤、塗料、化粧料、成形用樹脂組成物の実施例を示す。
実施例１４
可逆性熱変色組成物１を含有した筆記具用インキ及びそれを用いた筆記具
可逆性熱変色組成物１を内包したマイクロカプセル顔料２５．０重量部を、グリセリン５．０重量部、防黴剤０．７重量部、シリコーン系消泡剤０．１重量部、水６８．２重量部からなるビヒクル中に均一に分散して可逆性熱変色水性インキ組成物を得た。
ポリエステルスライバーを合成樹脂フイルムで被覆したインキ吸蔵体中に、前記可逆性熱変色水性インキ組成物を含浸させて軸筒内に収容し、前記軸筒先端部に装着させたポリエステル繊維の樹脂加工ペン体と接続状態に組み立てて筆記具を構成した。
前記筆記具により筆記して得た筆跡は、３２℃以上に加温すると無色となり、１５℃以下でピンク色を呈する。
また、前記筆跡とは耐光性試験試料１と同様に耐光性向上効果と優れた変色感度を有していた。
【００９５】
実施例１５
可逆性熱変色組成物６を含有したスクリーンインキ及びそれを用いたシート
可逆性熱変色組成物６を内包したマイクロカプセル顔料４０．０重量部を、エチレン−酢酸ビニル共重合樹脂エマルジョン５０．０重量部、消泡剤３．０重量部、増粘剤（アルギン酸ナトリウム）１．０重量部、レベリング剤３．０重量部、防黴剤１．０重量部からなるビヒクル中に均一に混合して可逆性熱変色スクリーンインキを得た。
８０μｍ厚の白色合成紙に接着剤をコーティングして１ｍｍ厚のポリエチレンフォームを貼り合わせた支持体上に、前記スクリーンインキをポリエステル製の１５０メッシュスクリーン版を用いて印刷して可逆性熱変色層を設け、可逆性熱変色性シートを得た。
前記シートは３２℃以上に加温すると全面が白色を呈し、１５℃以下で青色を呈する。
また、前記シートは耐光性試験試料６と同様に耐光性向上効果と優れた変色感度を有していた。
【００９６】
実施例１６
可逆性熱変色組成物１０を含有した繊維処理剤及びそれを用いたぬいぐるみ
可逆性熱変色組成物１０を内包したマイクロカプセル顔料２０．０重量部を、アクリル酸エステル樹脂エマルジョン８０．０重量部、消泡剤０．５重量部、レベリング剤０．５重量部からなるビヒクル中に均一に分散して可逆性熱変色水性コーティング液を得た。
前記可逆性熱変色水性コーティング液中に、７０ｍｍの長さにカットした７デニールのポリアクリロニトリル原綿１００．０重量部を浸漬させ、その後遠心分離により余分なコーティング液を排除して９０℃１０分間乾燥させて可逆性熱変色ポリアクリロニトリル原綿を得た。
前記可逆性熱変色ポリアクリロニトリル原綿をカードにかけスライバーにした後ハイパイル編機で製編し、シャーリング加工してパイル長２０ｍｍの可逆性熱変色ハイパイル生地を得た。
前記可逆性熱変色ハイパイル生地を縫製してクマの可逆性熱変色ぬいぐるみを得た。
前記ぬいぐるみは３２℃以上に加温すると白色を呈し、１５℃以下ではピンク色を呈する。
また、前記ぬいぐるみは耐光性試験試料１０と同様に耐光性向上効果と優れた変色感度を有していた。
【００９７】
実施例１７
可逆性熱変色組成物１２を含有したスプレー塗料及びそれを用いたミニチュアカー
可逆性熱変色組成物１２を内包したマイクロカプセル顔料２５．０重量部を、アクリル樹脂溶液（固形分４０％、トルエン６０％）５０．０重量部、メチルイソブチルケトン４９．０重量部、レベリング剤１．０重量部からなるビヒクル中に均一分散し、１８０メッシュステンレススクリーンでろ過をして、可逆性熱変色スプレー塗料を得た。
白色のミニチュアカーに、口径０．６ｍｍのスプレーガンを用いて前記可逆性熱変色スプレー塗料を塗装した後、乾燥して可逆性熱変色層を設け、さらにその上層に、金属光沢顔料（商品名：イリオジン２１９、メルクジャパン製）１．５重量部を、アクリル樹脂溶液（固形分４０％、トルエン６０％）５０．０重量部、トルエン４９．０重量部、レベリング剤１．０重量部からなるビヒクル中に均一分散した金属光沢調スプレー塗料を塗装した後、乾燥して金属光沢顔料層を設けて可逆性熱変色ミニチュアカーを得た。
前記ミニチュアカーは３２℃以上に加温すると白色を呈し、１５℃以下ではメタリックピンク色を呈する。
前記ミニチュアカーは耐光性試験試料１７と同様に耐光性向上効果と優れた変色感度を有していた。
【００９８】
実施例１８
可逆性熱変色組成物１２を含有した化粧料とそれを用いたつけ爪
可逆性熱変色組成物１２を内包したマイクロカプセル顔料１５．０重量部を、アクリルポリオール樹脂溶液（固形分５０％、キシレン５０％）４０．０重量部、キシレン３０．０重量部、メチルイソブチルケトン３０．０重量部、イソシアネート系硬化剤１０．０重量部からなるビヒクル中に撹拌混合して可逆性熱変色付け爪用油性スプレー化粧料を得た。
前記可逆性熱変色付け爪用油性スプレー化粧料を、アセチルセルロース樹脂製の付け爪の表面に、口径０．６ｍｍのスプレーガンを用いてスプレー塗装を施した後、乾燥して可逆性熱変色層を設け、さらにその上層に金属光沢顔料（商品名：イリオジン２１９、メルクジャパン製）１．５重量部を、光安定剤として２−（３，５−ジ−ｔ−アミル−２−ヒドロキシフェニル）ベンゾトリアゾール５．０重量部を、アクリル樹脂溶液（固形分５０％、キシレン５０％）５０．０重量部、シクロヘキサノン４５重量部、レベリング剤３．０重量部、消泡剤１．０重量部、粘度調整剤１．０重量部からなるビヒクル中に均一に撹拌混合したトップコート用化粧料を用いてスプレー塗装し、光安定剤と貴金属光沢顔料を含む層を設けて可逆性熱変色付け爪を得た。
前記付け爪は３２℃以上に加温すると無色を呈し、１５℃以下ではメタリックピンク色を呈する。
また、前記付け爪は耐光性試験試料１８と同様に耐光性向上効果と優れた変色感度を有していた。
【００９９】
実施例１９
可逆性熱変色組成物１を含有した成形用樹脂組成物及びそれを用いた成形体
成形用樹脂組成物として、可逆性熱変色組成物１を内包したマイクロカプセル顔料４０．０重量部を低密度ポリエチレン樹脂（メルトフローレート：１．３）１０００．０重量部、金属石鹸系滑剤０．５重量部中に配合し、タンブラーミキサーで均一分散した後、押出成形機を用いてシリンダー温度１７０℃、先端ダイス温度１８０℃で成形し、可逆性熱変色ポリエチレン樹脂ペレットを得た。
前記成形用樹脂組成物を用いて、金魚型の金型を使用し、シリンダー部温度１６０℃でブロー成形により金魚形態の可逆性熱変色中空成形体を得た。
前記成形体は３２℃以上に加温すると白色を呈し、１５℃以下ではピンク色を呈する。
また、前記成形体は耐光性試験試料１と同様に耐光性向上効果と優れた変色感度を有していた。
【０１００】
実施例２０
可逆性熱変色組成物１０を含有した成形用樹脂組成物及びそれを用いたフィラメント
成形用樹脂組成物として、可逆性熱変色組成物１３を内包したマイクロカプセル顔料５０．０重量部を１２ナイロン樹脂（融点１７８℃）１０００．０重量部中に配合し、ヘンシルミキサーで均一分散した後、押出成形機を用いてシリンダー温度１９０℃、先端ダイス温度２００℃で成形し、可逆性熱変色１２ナイロン樹脂ペレットを得た。
前記成形用樹脂組成物をシリンダー温度１９０℃、ダイス温度２００℃で溶融紡糸を行い可逆性熱変色フィラメントを得た。
前記フィラメントを用いて人形の頭に植毛を施した。
前記フィラメントは３２℃以上に加温すると無色になり、１５℃以下ではピンク色を呈する。
また、前記フィラメントは耐光性試験試料１０と同様に耐光性向上効果と優れた変色感度を有していた。
【０１０１】
実施例２１
可逆性熱変色組成物１０を含有した成形用樹脂組成物及びそれを用いた複合フィラメント
可逆性熱変色組成物１０を内包したマイクロカプセル顔料５重量部、分散剤１重量部、融点１８０℃の１２ナイロン樹脂９４重量部を、エクストルーダーにて２００℃で溶融混合し、芯部用の可逆性熱変色１２ナイロン樹脂ペレットを得た。
これとは別に、融点１８０℃の１２ナイロン樹脂９５重量部、光安定剤として２−（３，５−ジ−ｔ−アミル−２−ヒドロキシフェニル）ベンゾトリアゾール５．０重量部を、エクストルーダーにて２００℃で溶融混合し、鞘部用の１２ナイロン樹脂ペレットを得た。
前記可逆性熱変色１２ナイロン樹脂ペレットを芯部成形用押出機に、鞘部用の１２ナイロン樹脂ペレットを鞘部成形用押出機にそれぞれ供給し、各々を溶融温度２００℃にて、複合繊維紡糸装置を用いて１８孔の吐出孔より紡出し、延伸倍率３倍により巻き取り、１２６０デニール／１８フィラメントの可逆性熱変色フィラメントを得た。
前記複合フィラメントは３２℃以上に加温すると無色になり、１５℃以下ではピンク色を呈する。
また、前記複合フィラメントは耐光性試験試料１５と同様に耐光性向上効果と優れた変色感度を有していた。
【０１０２】
【発明の効果】
本発明の可逆性熱変色組成物とこれを用いた製品は、同一の電子供与性化合物と電子受容性化合物の組み合わせであっても変色温度を自由に調節することができ、耐光性、特に消色時の耐光性が著しく向上し、さらに優れた変色感度を示す効果を奏する。
【図面の簡単な説明】
【図１】  本発明の可逆性熱変色組成物の色濃度−温度曲線におけるヒステリシス特性を示すグラフである。
【図２】  従来の可逆性熱変色組成物の色濃度−温度曲線におけるヒステリシス特性を示すグラフである。
【符号の説明】
Ｔ１  完全発色温度
Ｔ２  発色開始温度
Ｔ３  消色開始温度
Ｔ４  完全消色温度
【図１】
0004567859.tif 000041
【図２】
0004567859.tif 000042